(57)【要約】【課題】  イオン性不純物の染み出し量が少ない中空型電子デバイス封止用シートを提供すること。【解決手段】  イオン交換水５０ｍｌ中に中空型電子デバイス封止用シートを浸漬し、１２１℃、２気圧下で２０時間放置した後のイオン交換水中の塩化物イオン濃度、ナトリウムイオン濃度、リン酸イオン濃度、及び、硫酸イオン濃度のうちの少なくとも１つが一定値未満である中空型電子デバイス封止用シート。【選択図】  図１
2014209563.tif 000002
【特許請求の範囲】
【請求項１】
下記（ａ）〜下記（ｄ）の少なくとも１つを満たすことを特徴とする中空型電子デバイス封止用シート。
（ａ）イオン交換水５０ｍｌ中に、重さ５ｇの中空型電子デバイス封止用シートを浸漬し、１２１℃、２気圧下で２０時間放置した後の前記イオン交換水中の塩化物イオン濃度が、質量基準で３０ｐｐｍ未満である、
（ｂ）イオン交換水５０ｍｌ中に、重さ５ｇの中空型電子デバイス封止用シートを浸漬し、１２１℃、２気圧下で２０時間放置した後の前記イオン交換水中のナトリウムイオン濃度が、質量基準で１０ｐｐｍ未満である、
（ｃ）イオン交換水５０ｍｌ中に、重さ５ｇの中空型電子デバイス封止用シートを浸漬し、１２１℃、２気圧下で２０時間放置した後の前記イオン交換水中のリン酸イオン濃度が、質量基準で３０ｐｐｍ未満である、
（ｄ）イオン交換水５０ｍｌ中に、重さ５ｇの中空型電子デバイス封止用シートを浸漬し、１２１℃、２気圧下で２０時間放置した後の前記イオン交換水中の硫酸イオン濃度が、質量基準で５ｐｐｍ未満である。
【請求項２】
厚さ２５０μｍにした際の熱硬化後の透湿度が、温度８５℃、湿度８５％、１６８時間の条件下において、５００ｇ／ｍ２・２４時間以下であることを特徴とする請求項１に記載の中空型電子デバイス封止用シート。
【請求項３】
無機質充填剤を中空型電子デバイス封止用シート全体に対して、７０〜９０体積％含むことを特徴とする請求項１又は２に記載の中空型電子デバイス封止用シート。
【請求項４】
イオン捕捉剤を含有することを特徴とする請求項１〜３のいずれか１に記載の中空型電子デバイス封止用シート。
【請求項５】
前記イオン捕捉剤は、ハイドロタルサイト系化合物であることを特徴とする請求項４に記載の中空型電子デバイス封止用シート。
【請求項６】
基板上に搭載された１又は複数の中空型電子デバイスを覆うように請求項１〜５のいずれか１に記載の中空型電子デバイス封止用樹脂シートを前記中空型電子デバイス上に積層する積層工程、及び、
前記中空型電子デバイス封止用樹脂シートを硬化させて封止体を形成する封止体形成工程を含むことを特徴とする中空型電子デバイスパッケージの製造方法。
【発明の詳細な説明】
【技術分野】
【０００１】
本発明は、中空型電子デバイス封止用シート、及び、中空型電子デバイスパッケージの製造方法に関する。
【背景技術】
【０００２】
従来、電子デバイスと基板との間が中空構造となっている中空型電子デバイスを樹脂封止して中空型電子デバイスパッケージを作製する際に、封止樹脂としてシート状のものが用いられることがある（例えば、特許文献１参照）。
【先行技術文献】
【特許文献】
【０００３】
【特許文献１】特開２００６−１９７１４号公報
【発明の概要】
【発明が解決しようとする課題】
【０００４】
中空型電子デバイスパッケージにおいては、封止に用いられたシート状の封止樹脂に由来する各種のイオン性不純物により中空型電子デバイスが影響を受ける場合がある。特に、中空型電子デバイスパッケージにおいては、シート状の封止樹脂からイオン性不純物が染み出すと中空空間に溜まりやすく、その影響により、中空型電子デバイスとしての特性（例えば、圧力センサ、振動センサ等として使用する場合のセンサー特性、ＳＡＷフィルター等として使用する場合のフィルター特性等）が充分発揮できなくなるおそれがある。そのため、イオン性不純物の含有量が少ない封止樹脂が要望されている。
【０００５】
本発明は上述した課題に鑑みてなされたものであり、その目的は、イオン性不純物の染み出し量が少ない中空型電子デバイス封止用シート、及び、イオン性不純物の染み出し量が少ない中空型電子デバイスパッケージの製造方法を提供することにある。
【課題を解決するための手段】
【０００６】
本願発明者等は、下記の構成を採用することにより、前記の課題を解決できることを見出して本発明を完成させるに至った。
【０００７】
すなわち、本発明は、中空型電子デバイス封止用シートであって、下記（ａ）〜下記（ｄ）の少なくとも１つを満たすことを特徴とする。
（ａ）イオン交換水５０ｍｌ中に、重さ５ｇの中空型電子デバイス封止用シートを浸漬し、１２１℃、２気圧下で２０時間放置した後の前記イオン交換水中の塩化物イオン濃度が、質量基準で３０ｐｐｍ未満である、
（ｂ）イオン交換水５０ｍｌ中に、重さ５ｇの中空型電子デバイス封止用シートを浸漬し、１２１℃、２気圧下で２０時間放置した後の前記イオン交換水中のナトリウムイオン濃度が、質量基準で１０ｐｐｍ未満である、
（ｃ）イオン交換水５０ｍｌ中に、重さ５ｇの中空型電子デバイス封止用シートを浸漬し、１２１℃、２気圧下で２０時間放置した後の前記イオン交換水中のリン酸イオン濃度が、質量基準で３０ｐｐｍ未満である、
（ｄ）イオン交換水５０ｍｌ中に、重さ５ｇの中空型電子デバイス封止用シートを浸漬し、１２１℃、２気圧下で２０時間放置した後の前記イオン交換水中の硫酸イオン濃度が、質量基準で５ｐｐｍ未満である。
【０００８】
本発明に係る中空型電子デバイス封止用シートによれば、上記（ａ）〜上記（ｄ）の少なくとも１つを満たす。従って、イオン性不純物（塩化物イオン、ナトリウムイオン、リン酸イオン（ＰＯ４３−）、及び、硫酸イオン（ＳＯ４２−）のうちの少なくとも１つ）の染み出し量が低減されている。その結果、当該中空型電子デバイス封止用シートを用いて製造される中空型電子デバイスパッケージは、特性の低下が抑制されることになり、製品信頼性を向上させることができる。
【０００９】
前記構成においては、厚さ２５０μｍにした際の熱硬化後の透湿度が、温度８５℃、湿度８５％、１６８時間の条件下において、５００ｇ／ｍ２・２４時間以下であることが好ましい。
【００１０】
本発明者らは、イオン交換水に浸漬した際のイオン性不純物の染み出し量が少なかったとしても、中空型電子デバイス封止用シートを透過して中空部分に到達する水分が多いと、この水分にイオン性不純物が溶け込む等して電子デバイス側に流れ込み、電子デバイス上にイオン性不純物が蓄積されるおそれがあることを突き止めた。そこで、前記中空型電子デバイス封止用シートの厚さ２５０μｍにした際の熱硬化後の透湿度が、温度８５℃、湿度８５％、１６８時間の条件下において、５００ｇ／ｍ２・２４時間以下であると、外部から中空部分に水分が侵入し難い。その結果、外部からの水分に溶け込んでイオン性不純物が電子デバイス上に到達することを抑制できる。
このように、中空型電子デバイス封止用シートのイオン性不純物の染み出し量を低減させておくことに加えて、透湿度を低くしておくことにより、当該中空型電子デバイス封止用シートを用いて製造される中空型電子デバイスパッケージの製品信頼性をより向上させることができる。なお、透湿度の評価条件を、温度８５℃、湿度８５％、１６８時間としたのは、半導体パッケージの耐はんだ信頼性試験（ＭＳＬ試験）において最も厳しい吸湿条件であるＬｅｖｅｌ  １条件に合わせためである。
なお、厚さが２５０μｍではない場合には、下記式１により換算して、温度８５℃、湿度８５％、１６８時間の条件下における、厚さ２５０μｍにした際の透湿度とする。
（式１）    Ａ−（２５０−Ｄ）×０．１０１
（Ａ：透湿度、Ｄ：サンプル厚み（μｍ））
【００１１】
前記構成においては、無機質充填剤を中空型電子デバイス封止用シート全体に対して、７０〜９０体積％含むことが好ましい。無機質充填剤の含有量が中空型電子デバイス封止用シート全体に対して７０体積％以上であると、透湿度を容易に低下させることができる。一方、無機質充填剤の含有量が中空型電子デバイス封止用シート全体に対して９０体積％以下であると、柔軟性、流動性、接着性がより良好となる。
【００１２】
前記構成においては、イオン捕捉剤を含有することが好ましい。イオン捕捉剤が含有されていると、イオン性不純物が電子デバイスに到達することをより抑制することができる。
【００１３】
前記構成において、前記イオン捕捉剤は、ハイドロタルサイト系化合物であることが好ましい。ハイドロタルサイト系化合物は、アンチモン等の重金属を含有することなくイオン捕捉性を有する。
【００１４】
また、本発明に係る中空型電子デバイスパッケージの製造方法は、基板上に搭載された１又は複数の中空型電子デバイスを覆うように前記に記載の中空型電子デバイス封止用樹脂シートを前記中空型電子デバイス上に積層する積層工程、及び、
前記中空型電子デバイス封止用樹脂シートを硬化させて封止体を形成する封止体形成工程を含むことを特徴とする。
前記に記載の中空型電子デバイス封止用樹脂シートを用いて製造される中空型電子デバイスパッケージは、イオン性不純物の染み出し量が少ない。従って、当該中空型電子デバイス封止用樹脂シートを用いて製造される中空型電子デバイスパッケージは、特性の低下が抑制されることになり、製品信頼性を向上させることができる。
【発明の効果】
【００１５】
本発明によれば、イオン性不純物の染み出し量が少ない中空型電子デバイス封止用シート、及び、イオン性不純物の染み出し量が少ない中空型電子デバイスパッケージの製造方法を提供することができる。
【図面の簡単な説明】
【００１６】
【図１】本発明の一実施形態に係る中空型電子デバイス封止用シートを模式的に示す断面図である。
【図２Ａ】本発明の一実施形態に係る中空型電子デバイスパッケージの製造方法の一工程を模式的に示す図である。
【図２Ｂ】本発明の一実施形態に係る中空型電子デバイスパッケージの製造方法の一工程を模式的に示す図である。
【図２Ｃ】本発明の一実施形態に係る中空型電子デバイスパッケージの製造方法の一工程を模式的に示す図である。
【発明を実施するための形態】
【００１７】
以下、本発明の実施形態について、図面を参照しつつ説明する。ただし、本発明はこれらの実施形態のみに限定されるものではない。
【００１８】
［中空型電子デバイス封止用シート］
【００１９】
図１は、本発明の一実施形態に係る中空型電子デバイス封止用シートを模式的に示す断面図である。中空型電子デバイス封止用シート１１（以下、「封止用シート１１」ともいう）は、代表的に、ポリエチレンテレフタレート（ＰＥＴ）フィルムなどの支持体１１ａ上に積層された状態で提供される。なお、支持体１１ａには封止用シート１１の剥離を容易に行うために離型処理が施されていてもよい。
【００２０】
封止用シート１１は、下記（ａ）〜下記（ｄ）の少なくとも１つを満たす。
（ａ）イオン交換水５０ｍｌ中に、重さ５ｇの中空型電子デバイス封止用シートを浸漬し、１２１℃、２気圧下で２０時間放置した後の前記イオン交換水中の塩化物イオン濃度が、質量基準で３０ｐｐｍ未満である、
（ｂ）イオン交換水５０ｍｌ中に、重さ５ｇの中空型電子デバイス封止用シートを浸漬し、１２１℃、２気圧下で２０時間放置した後の前記イオン交換水中のナトリウムイオン濃度が、質量基準で１０ｐｐｍ未満である、
（ｃ）イオン交換水５０ｍｌ中に、重さ５ｇの中空型電子デバイス封止用シートを浸漬し、１２１℃、２気圧下で２０時間放置した後の前記イオン交換水中のリン酸イオン濃度が、質量基準で３０ｐｐｍ未満である、
（ｄ）イオン交換水５０ｍｌ中に、重さ５ｇの中空型電子デバイス封止用シートを浸漬し、１２１℃、２気圧下で２０時間放置した後の前記イオン交換水中の硫酸イオン濃度が、質量基準で５ｐｐｍ未満である。
【００２１】
封止用シート１１は、上記（ａ）〜上記（ｄ）の少なくとも１つを満たすため、イオン性不純物（塩化物イオン、ナトリウムイオン、リン酸イオン、及び、硫酸イオンのうちの少なくとも１つ）の染み出し量が低減されている。その結果、当該中空型電子デバイス封止用シート１１を用いて製造される中空型電子デバイスパッケージは、特性の低下が抑制されることになり、製品信頼性を向上させることができる。上記（ａ）〜上記（ｄ）の少なくとも１つを満たすための方法としては、例えば、封止用シート１１を製造する際に、イオン性不純物の含有量の少ない材料を選択したり、上記イオン性不純物を捕捉可能なイオン捕捉剤を含有させる方法を挙げることができる。
【００２２】
前記塩化物イオン濃度は、好ましくは、２０ｐｐｍ未満である。また、前記塩化物イオン濃度は、小さいほど好ましいが、例えば、１ｐｐｍ以上である。
前記ナトリウムイオン濃度は、好ましくは、７ｐｐｍ未満である。また、前記ナトリウムイオン濃度は、小さいほど好ましいが、例えば、０．１ｐｐｍ以上である。
前記リン酸イオン濃度は、好ましくは、２０ｐｐｍ未満である。また、前記リン酸イオン濃度は、小さいほど好ましいが、例えば、１ｐｐｍ以上である。
前記硫酸イオン濃度は、好ましくは、３ｐｐｍ未満である。また、前記硫酸イオン濃度は、小さいほど好ましいが、例えば、０．１ｐｐｍ以上である。
【００２３】
封止用シート１１は、厚さ２５０μｍにした際の熱硬化後の透湿度が、温度８５℃、湿度８５％、１６８時間の条件下において、５００ｇ／ｍ２・２４時間以下であることが好ましく、４００ｇ／ｍ２・２４時間以下であることが好ましく、３００ｇ／ｍ２・２４時間以下であることがより好ましい。また、前記透湿度は、小さいほど好ましいが、例えば、１ｇ／ｍ２・２４時間以上である。封止用シート１１の厚さ２５０μｍにした際の熱硬化後の透湿度が、温度８５℃、湿度８５％、１６８時間の条件下において、５００ｇ／ｍ２・２４時間以下であると、外部から中空部分に水分が侵入し難い。その結果、外部からの水分に溶け込んでイオン性不純物が電子デバイス上に到達することを抑制できる。
このように、中空型電子デバイス封止用シートのイオン性不純物の染み出し量を低減させておくことに加えて、透湿度を低くしておくことにより、当該中空型電子デバイス封止用シートを用いて製造される中空型電子デバイスパッケージの製品信頼性をより向上させることができる。
【００２４】
次に、封止用シート１１の組成について説明する。
【００２５】
封止用シート１１はエポキシ樹脂、及びフェノール樹脂を含むことが好ましい。これにより、良好な熱硬化性が得られる。
【００２６】
エポキシ樹脂としては、特に限定されるものではない。例えば、トリフェニルメタン型エポキシ樹脂、クレゾールノボラック型エポキシ樹脂、ビフェニル型エポキシ樹脂、変性ビスフェノールＡ型エポキシ樹脂、ビスフェノールＡ型エポキシ樹脂、ビスフェノールＦ型エポキシ樹脂、変性ビスフェノールＦ型エポキシ樹脂、ジシクロペンタジエン型エポキシ樹脂、フェノールノボラック型エポキシ樹脂、フェノキシ樹脂などの各種のエポキシ樹脂を用いることができる。これらエポキシ樹脂は単独で用いてもよいし２種以上併用してもよい。
【００２７】
エポキシ樹脂の硬化後の靭性及びエポキシ樹脂の反応性を確保する観点からは、エポキシ当量１５０〜２５０、軟化点もしくは融点が５０〜１３０℃の常温で固形のものが好ましく、なかでも、信頼性の観点から、トリフェニルメタン型エポキシ樹脂、クレゾールノボラック型エポキシ樹脂、ビフェニル型エポキシ樹脂がより好ましい。
【００２８】
フェノール樹脂は、エポキシ樹脂との間で硬化反応を生起するものであれば特に限定されるものではない。例えば、フェノールノボラック樹脂、フェノールアラルキル樹脂、ビフェニルアラルキル樹脂、ジシクロペンタジエン型フェノール樹脂、クレゾールノボラック樹脂、レゾール樹脂などが用いられる。これらフェノール樹脂は単独で用いてもよいし、２種以上併用してもよい。
【００２９】
フェノール樹脂としては、エポキシ樹脂との反応性の観点から、水酸基当量が７０〜２５０、軟化点が５０〜１１０℃のものを用いることが好ましく、なかでも硬化反応性が高いという観点から、フェノールノボラック樹脂を好適に用いることができる。また、信頼性の観点から、フェノールアラルキル樹脂やビフェニルアラルキル樹脂のような低吸湿性のものも好適に用いることができる。
【００３０】
エポキシ樹脂とフェノール樹脂の配合割合は、硬化反応性という観点から、エポキシ樹脂中のエポキシ基１当量に対して、フェノール樹脂中の水酸基の合計が０．７〜１．５当量となるように配合することが好ましく、より好ましくは０．９〜１．２当量である。
【００３１】
封止用シート１１中のエポキシ樹脂及びフェノール樹脂の合計含有量は、２．０重量％以上が好ましく、３．０重量％以上がより好ましい。２．０重量％以上であると、電子デバイス、基板などに対する接着力が良好に得られる。封止用シート１１中のエポキシ樹脂及びフェノール樹脂の合計含有量は、２０重量％以下が好ましく、１０重量％以下がより好ましい。２０重量％以下であると、吸湿性を低減できる。
【００３２】
封止用シート１１は、熱可塑性樹脂を含むことが好ましい。これにより、未硬化時のハンドリング性や、硬化物の低応力性が得られる。
【００３３】
熱可塑性樹脂としては、天然ゴム、ブチルゴム、イソプレンゴム、クロロプレンゴム、エチレン−酢酸ビニル共重合体、エチレン−アクリル酸共重合体、エチレン−アクリル酸エステル共重合体、ポリブタジエン樹脂、ポリカーボネート樹脂、熱可塑性ポリイミド樹脂、６−ナイロンや６，６−ナイロンなどのポリアミド樹脂、フェノキシ樹脂、アクリル樹脂、ＰＥＴやＰＢＴなどの飽和ポリエステル樹脂、ポリアミドイミド樹脂、フッ素樹脂、スチレン−イソブチレン−スチレンブロック共重合体などが挙げられる。これらの熱可塑性樹脂は単独で、又は２種以上を併用して用いることができる。なかでも、低応力性、低吸水性という観点から、スチレン-イソブチレン-スチレンブロック共重合体が好ましい。
【００３４】
封止用シート１１中の熱可塑性樹脂の含有量は、１．０重量％以上が好ましく、１．５重量％以上がより好ましい。１．０重量％以上であると、柔軟性、可撓性が得られる。封止用シート１１中の熱可塑性樹脂の含有量は、３．５重量％以下が好ましく、３重量％以下がより好ましい。３．５重量％以下であると、電子デバイスや基板との接着性が良好である。
【００３５】
封止用シート１１は、無機質充填剤を含むことが好ましい。
【００３６】
無機質充填剤は、特に限定されるものではなく、従来公知の各種充填剤を用いることができ、例えば、石英ガラス、タルク、シリカ（溶融シリカや結晶性シリカなど）、アルミナ、窒化アルミニウム、窒化珪素、窒化ホウ素の粉末が挙げられる。これらは単独で用いてもよいし、２種以上併用してもよい。なかでも、線膨張係数を良好に低減できるという理由から、シリカ、アルミナが好ましく、シリカがより好ましい。
【００３７】
シリカとしては、シリカ粉末が好ましく、溶融シリカ粉末がより好ましい。溶融シリカ粉末としては、球状溶融シリカ粉末、破砕溶融シリカ粉末が挙げられるが、流動性という観点から、球状溶融シリカ粉末が好ましい。なかでも、平均粒径が１０〜３０μｍの範囲のものが好ましく、１５〜２５μｍの範囲のものがより好ましい。
なお、平均粒径は、例えば、母集団から任意に抽出される試料を用い、レーザー回折散乱式粒度分布測定装置を用いて測定することにより導き出すことができる。
【００３８】
封止用シート１１中の無機質充填剤の含有量は、封止用シート１１全体に対して、７０〜９０体積％であることが好ましく、より好ましくは、７４〜８５体積％である。前記無機質充填剤の含有量が封止用シート１１全体に対して７０体積％以上であると、透湿度を容易に低下させることができる。一方、前記無機質充填剤の含有量が封止用シート１１全体に対して９０体積％以下であると、柔軟性、流動性、接着性がより良好となる。
【００３９】
無機質充填剤の含有量は、「重量％」を単位としても説明できる。代表的にシリカの含有量について、「重量％」を単位として説明する。
シリカは通常、比重２．２ｇ／ｃｍ３であるので、シリカの含有量（重量％）の好適範囲は以下のとおりである。
すなわち、封止用シート１１中のシリカの含有量は、８１重量％以上が好ましく、８４重量％以上がより好ましい。封止用シート１１中のシリカの含有量は、９４重量％以下が好ましく、９１重量％以下がより好ましい。
【００４０】
アルミナは通常、比重３．９ｇ／ｃｍ３であるので、アルミナの含有量（重量％）の好適範囲は以下のとおりである。
すなわち、封止用シート１１中のアルミナの含有量は、８８重量％以上が好ましく、９０重量％以上がより好ましい。封止用シート１１中のアルミナの含有量は、９７重量％以下が好ましく、９５重量％以下がより好ましい。
【００４１】
封止用シート１１は、イオン捕捉剤を含むことが好ましい。イオン捕捉剤が含有されていると、イオン性不純物が電子デバイスに到達することをより抑制することができる。
【００４２】
前記イオン補足剤としては、例えば、ハイドロタルサイト類化合物、水酸化ビスマス、五酸化アンチモン等があげられる。これらは単独でもしくは２種以上併せて用いられる。なかでも、重金属を含有することなくイオン捕捉性を有する観点から、ハイドロタルサイト類化合物が好ましく用いられる。
【００４３】
前記イオン補足剤の平均粒径としては、流動性の観点から０．１〜５０μｍの範囲内であることが好ましい。なお、平均粒径は、例えば、母集団から任意に抽出される試料を用い、レーザー回折散乱式粒度分布測定装置を用いて測定することにより導き出すことができる。
【００４４】
前記イオン補足剤の含有割合は、封止用シート１１全体に対して０．０１〜２重量％の範囲に設定することが好ましく、特に好ましくは０．０１〜１重量％である。イオン補足剤の含有割合を封止用シート１１全体に対して０．０１重量％以上とすることにより、充分なイオン捕捉性を得ることができる。また、イオン補足剤の含有割合を封止用シート１１全体に対して２重量％以下とすることにより、成形時のパッケージの汚れを抑制することができる。
【００４５】
封止用シート１１は、硬化促進剤を含むことが好ましい。
【００４６】
硬化促進剤としては、エポキシ樹脂とフェノール樹脂の硬化を進行させるものであれば特に限定されず、例えば、トリフェニルホスフィン、テトラフェニルホスホニウムテトラフェニルボレートなどの有機リン系化合物；２−フェニル−４，５−ジヒドロキシメチルイミダゾール、２−フェニル−４−メチル−５−ヒドロキシメチルイミダゾールなどのイミダゾール系化合物；などが挙げられる。なかでも、混練時の温度上昇によっても硬化反応が急激に進まず、封止用シート１１を良好に作製できるという理由から、２−フェニル−４，５−ジヒドロキシメチルイミダゾールが好ましい。
【００４７】
硬化促進剤の含有量は、エポキシ樹脂及びフェノール樹脂の合計１００重量部に対して０．１〜５重量部が好ましい。
【００４８】
封止用シート１１は、難燃剤成分を含むことが好ましい。これにより、部品ショートや発熱などにより発火した際の、燃焼拡大を低減できる。難燃剤組成分としては、例えば水酸化アルミニウム、水酸化マグネシウム、水酸化鉄、水酸化カルシウム、水酸化スズ、複合化金属水酸化物などの各種金属水酸化物；ホスファゼン系難燃剤などを用いることができる。
【００４９】
少量でも難燃効果を発揮するという観点から、ホスファゼン系難燃剤に含まれるリン元素の含有率は、１２重量％以上であることが好ましい。
【００５０】
封止用シート１１中の難燃剤成分の含有量は、全有機成分（無機フィラーを除く）中、１０重量％以上が好ましく、１５重量％以上がより好ましい。１０重量％以上であると、難燃性が良好に得られる。封止用シート１１中の熱可塑性樹脂の含有量は、３０重量％以下が好ましく、２５重量％以下がより好ましい。３０重量％以下であると、硬化物の物性低下（具体的には、ガラス転移温度や高温樹脂強度などの物性の低下）が少ない傾向がある。
【００５１】
封止用シート１１は、シランカップリング剤を含むことが好ましい。シランカップリング剤としては特に限定されず、３−グリシドキシプロピルトリメトキシシランなどが挙げられる。
【００５２】
封止用シート１１中のシランカップリング剤の含有量は、０．１〜３重量％が好ましい。０．１重量％以上であると、硬化物の強度が十分得られ吸水率を低くできる。３重量％以下であると、アウトガス量を低くできる。
【００５３】
封止用シート１１は、顔料を含むことが好ましい。顔料としては特に限定されず、カーボンブラックなどが挙げられる。
【００５４】
封止用シート１１中の顔料の含有量は、０．１〜２重量％が好ましい。０．１重量％以上であると、レーザーマーキング等によるマーキングをした際の良好なマーキング性が得られる。２重量％以下であると、硬化物強度が十分得られる。
【００５５】
なお、樹脂組成物には、上記の各成分以外に必要に応じて、他の添加剤を適宜配合できる。
【００５６】
封止用シート１１は、単層構造であってもよいし、２以上の封止用シートを積層した多層構造であってもよいが、層間剥離のおそれがなく、シート厚の均一性が高く、透湿度を低くし易いという理由から、単層構造が好ましい。
【００５７】
封止用シート１１の厚さは、特に限定されないが、封止用シートとして使用する観点から、例えば、５０μｍ〜２０００μｍである。
【００５８】
封止用シート１１の製造方法は特に限定されない。例えば、封止用シート１１を形成するための樹脂組成物の混練物を調製し、得られた混練物をシート状に塑性加工する方法や、封止用シート１１を形成するための樹脂組成物を溶剤に溶解又は分散させたもの（ワニス）をセパレータ等に塗布し、その後乾燥させて得る方法が挙げられる。混練物をシート状に塑性加工する方法を採用する場合、溶剤を使用せずに封止用シート１１を作製できるので、中空型電子デバイス（例えば、ＳＡＷフィルタ１３）が揮発した溶剤により影響を受けることを抑制することができる。
【００５９】
具体的には、後述の各成分をミキシングロール、加圧式ニーダー、押出機などの公知の混練機で溶融混練することにより混練物を調製し、得られた混練物をシート状に塑性加工する。混練条件として、温度は、上述の各成分の軟化点以上であることが好ましく、例えば３０〜１５０℃、エポキシ樹脂の熱硬化性を考慮すると、好ましくは４０〜１４０℃、さらに好ましくは６０〜１２０℃である。時間は、例えば１〜３０分間、好ましくは５〜１５分間である。
【００６０】
混練は、減圧条件下（減圧雰囲気下）で行うことが好ましい。これにより、脱気できるとともに、混練物への気体の侵入を防止できる。減圧条件下の圧力は、好ましくは０．１ｋｇ／ｃｍ２以下、より好ましくは０．０５ｋｇ／ｃｍ２以下である。減圧下の圧力の下限は特に限定されないが、例えば、１×１０−４ｋｇ／ｃｍ２以上である。
【００６１】
溶融混練後の混練物は、冷却することなく高温状態のままで塑性加工することが好ましい。塑性加工方法としては特に制限されず、平板プレス法、Ｔダイ押出法、スクリューダイ押出法、ロール圧延法、ロール混練法、インフレーション押出法、共押出法、カレンダー成形法などなどが挙げられる。塑性加工温度としては上述の各成分の軟化点以上が好ましく、エポキシ樹脂の熱硬化性および成形性を考慮すると、例えば４０〜１５０℃、好ましくは５０〜１４０℃、さらに好ましくは７０〜１２０℃である。
【００６２】
封止用シート１１は、中空封止が必要な電子デバイス（例えば、ＳＡＷ（Ｓｕｒｆａｃｅ  Ａｃｏｕｓｔｉｃ  Ｗａｖｅ）フィルタ；圧力センサ、振動センサなどのＭＥＭＳ（Ｍｉｃｒｏ  Ｅｌｅｃｔｒｏ  Ｍｅｃｈａｎｉｃａｌ  Ｓｙｓｔｅｍｓ）の封止に使用される。なかでも、ＳＡＷフィルタの封止に特に好適に使用できる。
【００６３】
封止方法としては特に限定されず、従来公知の方法で封止できる。例えば、基板上の中空型電子デバイスを覆うように未硬化の封止用シート１１を基板上に積層（載置）し、次いで封止用シート１１を硬化させて封止する方法などが挙げられる。基板としては特に限定されず、例えば、プリント配線基板、セラミック基板、シリコン基板、金属基板などが挙げられる。
【００６４】
［中空型電子デバイスパッケージの製造方法］
図２Ａ〜図２Ｃはそれぞれ、本発明の一実施形態に係る中空型電子デバイスパッケージの製造方法の一工程を模式的に示す図である。本実施形態では、プリント配線基板１２上に搭載された、中空型電子デバイスとしてのＳＡＷフィルタ１３を封止用シート１１により中空封止して中空型電子デバイスパッケージを作製する。
【００６５】
（ＳＡＷフィルタ搭載基板準備工程）
ＳＡＷフィルタ搭載基板準備工程では、複数のＳＡＷフィルタ１３が搭載されたプリント配線基板１２を準備する（図２Ａ参照）。ＳＡＷフィルタ１３は、所定の櫛形電極が形成された圧電結晶を公知の方法でダイシングして個片化することにより形成できる。ＳＡＷフィルタ１３のプリント配線基板１２への搭載には、フリップチップボンダーやダイボンダーなどの公知の装置を用いることができる。ＳＡＷフィルタ１３とプリント配線基板１２とはバンプなどの突起電極１３ａを介して電気的に接続されている。また、ＳＡＷフィルタ１３とプリント配線基板１２との間は、ＳＡＷフィルタ表面での表面弾性波の伝播を阻害しないように中空部分１４を維持するようになっている。ＳＡＷフィルタ１３とプリント配線基板１２との間の距離は適宜設定でき、一般的には１５〜５０μｍ程度である。
【００６６】
（封止工程）
封止工程では、ＳＡＷフィルタ１３を覆うようにプリント配線基板１２へ封止用シート１１を積層し、ＳＡＷフィルタ１３を封止用シート１１で樹脂封止する（図２Ｂ参照）。封止用シート１１は、ＳＡＷフィルタ１３及びそれに付随する要素を外部環境から保護するための封止樹脂として機能する。
【００６７】
封止用シート１１をプリント配線基板１２上に積層する方法は特に限定されず、熱プレスやラミネータなど公知の方法により行うことができる。熱プレス条件としては、温度が、例えば、４０〜１００℃、好ましくは５０〜９０℃であり、圧力が、例えば、０．１〜１０ＭＰａ、好ましくは０．５〜８ＭＰａであり、時間が、例えば０．３〜１０分間、好ましくは０．５〜５分間である。これにより、電子デバイスが熱硬化性封止用シート１６に埋め込まれた電子デバイスパッケージを得ることができる。また、封止用シート１１のＳＡＷフィルタ１３及びプリント配線基板１２への密着性および追従性の向上を考慮すると、減圧条件下（例えば０．１〜５ｋＰａ）においてプレスすることが好ましい。
【００６８】
（封止体形成工程）
封止体形成工程では、封止用シート１１を熱硬化処理して封止体１５を形成する（図２Ｂ参照）。
【００６９】
熱硬化処理の条件として、加熱温度が好ましくは１００℃以上、より好ましくは１２０℃以上である。一方、加熱温度の上限が、好ましくは２００℃以下、より好ましくは１８０℃以下である。加熱時間が、好ましくは１０分以上、より好ましくは３０分以上である。一方、加熱時間の上限が、好ましくは１８０分以下、より好ましくは１２０分以下である。また、必要に応じて加圧してもよく、好ましくは０．１ＭＰａ以上、より好ましくは０．５ＭＰａ以上である。一方、上限は好ましくは１０ＭＰａ以下、より好ましくは５ＭＰａ以下である。
【００７０】
（ダイシング工程）
続いて、封止体１５のダイシングを行ってもよい（図２Ｃ参照）。これにより、ＳＡＷフィルタ１３単位での電子デバイスパッケージ１８を得ることができる。
【００７１】
（基板実装工程）
必要に応じて、電子デバイスパッケージ１８に対して再配線及びバンプを形成し、これを別途の基板（図示せず）に実装する基板実装工程を行うことができる。電子デバイスパッケージ１８の基板への実装には、フリップチップボンダーやダイボンダーなどの公知の装置を用いることができる。
【実施例】
【００７２】
以下に、この発明の好適な実施例を例示的に詳しく説明する。ただし、この実施例に記載されている材料や配合量などは、特に限定的な記載がない限りは、この発明の範囲をそれらのみに限定する趣旨のものではない。
【００７３】
実施例で使用した成分について説明する。
エポキシ樹脂：新日鐵化学（株）製のＹＳＬＶ−８０ＸＹ（ビスフェノールＦ型エポキシ樹脂、エポキン当量２００ｇ／ｅｑ．軟化点８０℃）
フェノール樹脂：明和化成社製のＭＥＨ−７８５１−ＳＳ（ビフェニルアラルキル骨格を有するフェノール樹脂、水酸基当量２０３ｇ／ｅｑ．、軟化点６７℃）
熱可塑性樹脂：カネカ社製のＳＩＢＳＴＥＲ  ０７２Ｔ（スチレン−イソブチレン−スチレンブロック共重合体）
イオン捕捉剤：協和化学工業社製のＤＨＴ−４Ａ
無機充填剤：電気化学工業社製のＦＢ−９４５４ＦＣ（溶融球状シリカ、平均粒子径２０μｍ）
シランカップリング剤：信越化学社製のＫＢＭ−４０３（３−グリシドキシプロピルトリメトキシシラン）
カーボンブラック：三菱化学社製の＃２０
難燃剤：伏見製薬所製のＦＰ−１００（ホスファゼン系難燃剤：式（４）で表される化
合物）
【化１】
2014209563.tif 000003
（式中、ｍは３〜４の整数を表す。）
硬化促進剤：四国化成工業社製の２ＰＨＺ−ＰＷ（２−フェニル−４，５−ジヒドロキシメチルイミダゾール）
【００７４】
実施例１〜２
表１に記載の配合比に従い、各成分を配合し、ロール混練機により６０〜１２０℃、１０分間、減圧条件下（０．０１ｋｇ／ｃｍ２）で溶融混練し、混練物を調製した。次いで、得られた混練物を、平板プレス法により、シート状に形成して、表１に示す厚さの封止用シートを作製した。
【００７５】
実施例３
表１の記載の配合に従い、溶剤（重量比で、メチルエチルケトン（ＭＥＫ）：トルエン＝１：１）に各成分を配合し、非溶剤成分濃度９０％の塗工液を得た。
得られた塗工液を、コンマコ−タ−により、厚み５０μｍのポリエステルフィルムＡ（三菱化学ポリエステル社製、ＭＲＦ−５０）の剥離処理面上に、乾燥後の厚みが５０μｍとなるように塗工し、乾燥させた。次いで、厚み３８μｍのポリエステルフィルムＢ（三菱化学ポリエステル社製、ＭＲＦ−３８）の剥離処理面を、乾燥後のワニス上に張り合わせて、薄膜封止用シートを調製した。
その後、ポリエステルフィルムＡおよびポリエステルフィルムＢを適宜剥離しながら、ロールラミネーターにより、薄膜封止用シートを５枚積層することにより、厚み２５０μｍの封止用シートを作製した。
【００７６】
比較例１
表１に記載の配合比に従い、各成分を配合し、これに各成分の総量と同量のメチルエチルケトンを添加して、ワニスを調製した。得られたワニスを、コンマコ−タ−により、厚み５０μｍのポリエステルフィルムＡ（三菱化学ポリエステル社製、ＭＲＦ−５０）の剥離処理面上に、乾燥後の厚みが５０μｍとなるように塗工し、乾燥させた。次いで、厚み３８μｍのポリエステルフィルムＢ（三菱化学ポリエステル社製、ＭＲＦ−３８）の剥離処理面を、乾燥後のワニス上に張り合わせて、薄膜封止用シートを調製した。
その後、ポリエステルフィルムＡおよびポリエステルフィルムＢを適宜剥離しながら、ロールラミネーターにより、薄膜封止用シートを５枚積層することにより、厚み２５０μｍの封止用シートを作製した。
【００７７】
得られた封止用シート用いて下記の評価を行った。結果を表１に示す。
【００７８】
［イオン性不純物抽出濃度の測定］
実施例、及び、比較例の封止用シートを、それぞれ重さ５ｇに切り出し、直径５８ｍｍ、高さ３７ｍｍの円柱状の密閉式テフロン（登録商標）製容器にいれ、イオン交換水５０ｍｌを加えた。その後、１２１℃、２気圧下で２０時間放置した。フィルムを取り出した後、ＤＩＯＮＥＸ社製、ＤＸ３２０及びＤＸ５００を用いてイオン交換水中の塩化物イオン濃度、ナトリウムイオン濃度、リン酸イオン濃度、及び、硫酸イオン濃度を測定した。結果を表１に示す。
【００７９】
［透湿度の測定］
実施例、比較例で作成した封止用シートを熱硬化させた。熱硬化条件は、１５０℃、６０分加熱とした。その後、ＪＩＳ  Ｚ  ０２０８（カップ法）の規定に準じて、実施例、比較例で作成した封止用シート（熱硬化後）の透湿度を測定した。
測定条件は下記の通りとした。結果を表１に示す。
（測定条件）
温度８５℃、湿度８５％、１６８時間、封止用シートの厚さ：２５０μｍ
【００８０】
【表１】
2014209563.tif 000004
【符号の説明】
【００８１】
１１    中空型電子デバイス封止用シート（封止シート）
１１ａ    支持体
１３    ＳＡＷフィルタ
１５    封止体
１８    中空型電子デバイスパッケージ
【図１】
2014209563.tif 000005
【図２Ａ】
2014209563.tif 000006
【図２Ｂ】
2014209563.tif 000007
【図２Ｃ】
2014209563.tif 000008